(57)【特許請求の範囲】
【請求項１】
基材フィルムと、基材フィルム表面に親水性基を含む機能性成分及びニトレンの反応によって生じる架橋成分を含む機能性ポリマー層とからなる表面修飾フィルムであって、前記機能性ポリマー層が、一般式（１）で示される機能性ポリマーに含まれるアジド基から生じるニトレンの反応によって生じる架橋成分を含むものであることを特徴とする表面修飾フィルム。
【化１】
0006645324.tif 000011
（式中、ｍ及びｎは互いに独立して１以上の整数を表し、かつ０．０５≦ｍ／（ｍ＋ｎ）≦０．２５を満たす関係にあり、×は置換基を有しても良いフェニレン基、又は、エステル結合若しくはアミド結合で示される基を表し、Ｙはベタイン性基、アルコキシアルキル基、アルコキシポリオキシエチレン基、ヒドロキシポリオキシエチレン基から選ばれた親水性基を表し、Ｚは−Ｏ−又は−Ｎ（Ｒ３）−で示される基を表し、Ａは−Ｏ−又は−ＣＨ２−で示される基を表し、Ｒ１、Ｒ２及びＲ３は互いに独立して水素原子又はＣ１〜Ｃ６の炭化水素基を表し、Ｒ４はＣ３〜Ｃ６の２価の炭化水素基を表し、Ｒ５はフッ素原子を表し、ｐは０〜４の整数を表す。）
【請求項２】
前記機能性ポリマー層に導入される機能性成分がアルコキシアルキル基、アルコキシポリオキシエチレン基、ヒドロキシポリオキシエチレン基、ベタイン性基から選ばれた官能基とビニル基とを有するモノマーの重合体であることを特徴とする請求項１に記載の表面修飾フィルム。
【請求項３】
前記機能性ポリマー層に導入される架橋成分がアジド基とビニル基とを有するモノマーの重合体であることを特徴とする請求項１に記載の表面修飾フィルム。
【請求項４】
一般式（１）で示される機能性成分と５〜２５モル％のアジド基を有する成分からなる機能性ポリマーを基材フィルム表面にコーティングした後、光照射により前記基材フィルム表面に共有結合を介して結合した機能性ポリマー層を形成することを特徴とする表面修飾フィルムの製造方法。
【発明の詳細な説明】
【技術分野】
【０００１】
本発明は、表面修飾フィルムおよびその製造方法に関する。本発明を用いることで、包装用途や農業用途、土木建築用途、水処理用途、光学用途向けに幅広く用いられているフィルムの表面を簡便に修飾し、機能を付与することができる。
【背景技術】
【０００２】
フィルムの修飾方法としては、表面に機能性ポリマーをコーティングする方法（特許文献１）、フィルム素材に機能性ポリマーをブレンドした後フィルムに成形する方法、プラズマやコロナで処理する方法、グラフト重合により表面に機能性セグメントを導入する方法（特許文献２）等が提案されている。機能性ポリマーをコーティングする方法は簡便であり幅広く用いられているが、コーティングした機能性ポリマーがフィルムから剥離しやすく、長期間安定して機能を維持することが難しかった。
【０００３】
フィルム素材に機能性ポリマーをブレンドした後、フィルムに成形する方法は特別な設備が不要で簡便な方法ではあるが、フィルムの表面を機能性ポリマーで十分被覆するためには機能性ポリマー添加量をかなり多くしなければならず、フィルムの機械的特性の低下や耐薬品性の低下を招きやすく、更に機能性ポリマーの大量添加によるコストアップも問題となる。一方、プラズマ処理やコロナ処理による方法は大掛かりな装置が必要であり、処理の過程で基材を損傷しやすいといった欠点があった。グラフト重合により表面に機能性セグメントを導入する方法は長期安定性に優れ、基材の損傷もないことから優れた修飾方法であるが、基材の種類ごとに重合開始基導入方法が異なり、複雑な導入反応を必要とする点が欠点であった。
【０００４】
上記従来の修飾方法の欠点を改善する方法として、ニトレンの挿入反応を利用した機能性ポリマーの基材表面への導入方法が特許文献３、４に記載されている。この方法は機能性ポリマーのコーティングとＵＶ照射といった簡便な方法で機能性ポリマーを共有結合を介して基材表面に導入できる点で優れた方法であるが、従来のニトレン前駆体は光反応性が低く、高強度かつ比較的長時間紫外線を照射しないと均一な表面機能化が達成できないことが多く、紫外線照射による基材のダメージが大きいといった問題点を有していた。
【先行技術文献】
【特許文献】
【０００５】
【特許文献１】特開２００６−２１３８６１号公報
【特許文献２】特開平７−３００５１３号公報
【特許文献３】特表平３−５０５９７９号公報
【特許文献４】国際公開第２００９／０９９１２６号
【発明の概要】
【発明が解決しようとする課題】
【０００６】
本発明は、基材フィルムの表面に簡便に機能性ポリマー層を導入して機能を付与した表面修飾フィルムを製造する際に、光反応性の高いニトレン前駆体を用いることで従来の欠点を解消し、表面修飾フィルムを提供することを目的とする。
【課題を解決するための手段】
【０００７】
上記目的を達成するため、本発明者らが鋭意検討を行った結果、機能性ポリマー層に電気的に中性（見かけ上電荷を持たない）の親水性基を含む機能性成分を選定すること、特定の構造を有するニトレン前駆体官能基を用いることで、基材フィルムに高機能を付与できることを見出し、本発明を完成させるに至った。
【０００８】
即ち本発明は、
［１］基材フィルムと、基材フィルム表面に親水性基を含む機能性成分及びニトレンの反応によって生じる架橋成分を含む機能性ポリマー層とからなる表面修飾フィルムであって、前記架橋前の機能性ポリマーが一般式（１）で示される構造を有していることを特徴とする表面修飾フィルム。
【０００９】
【化１】
0006645324.tif 000002
【００１０】
（式中、ｍ及びｎは互いに独立して１以上の整数を表し、かつ０．０５≦ｍ／（ｍ＋ｎ）≦０．２５を満たす関係にあり、×は置換基を有しても良いフェニレン基、又は、エステル結合若しくはアミド結合で示される基を表し、Ｙはベタイン性基、アルコキシアルキル基、アルコキシポリオキシエチレン基、ヒドロキシポリオキシエチレン基から選ばれた親水性基を表し、Ｚは−Ｏ−又は−Ｎ（Ｒ３）−で示される基を表し、Ａは−Ｏ−又は−ＣＨ２−で示される基を表し、Ｒ１、Ｒ２及びＲ３は互いに独立して水素原子又はＣ１〜Ｃ６の炭化水素基を表し、Ｒ４はＣ３〜Ｃ６の２価の炭化水素基を表し、Ｒ５はフッ素原子を表し、ｐは０〜４の整数を表す。）
［２］前記機能性ポリマー層に導入される機能性成分がアルコキシアルキル基、アルコキシポリオキシエチレン基、ヒドロキシポリオキシエチレン基、ベタイン性基から選ばれた官能基とビニル基とを有するモノマーの重合体であることを特徴とする［１］に記載の表面修飾フィルム。
［３］前記機能性ポリマー層に導入される架橋成分がアジド基とビニル基とを有するモノマーの重合体であることを特徴とする［１］に記載の表面修飾フィルム。
［４］一般式（１）で示される機能性成分と５〜２５モル％のアジド基を有する成分からなる機能性ポリマーを基材フィルム表面にコーティングした後、光照射により前記基材フィルム表面に共有結合を介して結合した機能性ポリマー層を形成することを特徴とする、表面修飾フィルムの製造方法。
以下、本発明を実施するための形態について詳細に説明する。
本発明の表面修飾フィルムは、基材フィルム及び基材面に形成された機能性ポリマー層とからなる。
【００１１】
本発明で用いられる基材フィルムの材質は特に制限されないが、機能性ポリマーへのＵＶ照射で生じるニトレンと反応する部位を有している必要がある。ニトレンと反応する部位とは炭素−水素結合や窒素−水素結合を指し、アルミニウム、鉄、ステンレス、チタン、金、白金、銀、銅等の金属やシリカ、アルミナ、ジルコニア、チタニア、窒化珪素、シリコン、ガラス、炭素繊維等の無機材料からなるフィルムやシートの場合は、アルキルメルカプタンやシランカップリング剤などを用いて表面に反応部位を導入する必要がある。
一方、有機ポリマーで作成されたフィルムやシートの場合はそのような必要はなく、そのまま用いることができる。上記有機ポリマーの例としては、ポリエチレン、塩素化ポリエチレン、ポリプロピレン、ポリ塩化ビニル、塩素化ポリ塩化ビニル、ポリ塩化ビニリデン、ポリスチレン、ポリアクリロニトリル、スチレン−アクリロニトリル共重合体、ＡＢＳ、ポリメタクリル酸メチル、エチレン−ビニルアルコール共重合体、ポリビニルアルコール、酢酸セルロース、ポリフッ化ビニリデン、ポリスルホン、ポリエーテルスルホン、ポリフェニレンスルフィド、ポリフェニレンエーテル、ポリエーテルエーテルケトン、ポリカーボネート、ポリアセタール、ポリエステル、ポリアミド、ポリイミド、ポリウレタン、エポキシ樹脂、フェノール樹脂、不飽和ポリエステル等が挙げられる。
【００１２】
本発明で用いられるフィルムとは、フィルム状およびシート状のものを含む。特にフィルム状は、厚みが０．００２ｍｍから０．２５ｍｍ未満の薄い膜状物を指す。また本発明で用いられるシート状とは、厚みが０．２５ｍｍ以上１００ｍｍ未満の膜状物を指す。
本発明で用いられる機能性ポリマー層とは基材フィルム表面に親水性基を含む機能性成分及びニトレンの反応によって生じる架橋成分とからなり、架橋前の機能性ポリマーが一般式（１）で示される構造を有しているものである。
【００１３】
【化２】
0006645324.tif 000003
【００１４】
（式中、ｍ及びｎは互いに独立して１以上の整数を表し、かつ０．０５≦ｍ／（ｍ＋ｎ）≦０．２５を満たす関係にあり、×は置換基を有しても良いフェニレン基、又は、エステル結合若しくはアミド結合で示される基を表し、Ｙはベタイン性基、アルコキシアルキル基、アルコキシポリオキシエチレン基、ヒドロキシポリオキシエチレン基から選ばれた親水性基を表し、Ｚは−Ｏ−又は−Ｎ（Ｒ３）−で示される基を表し、Ａは−Ｏ−又は−ＣＨ２−で示される基を表し、Ｒ１、Ｒ２及びＲ３は互いに独立して水素原子又はＣ１〜Ｃ６の炭化水素基を表し、Ｒ４はＣ３〜Ｃ６の２価の炭化水素基を表し、Ｒ５はフッ素原子を表し、ｐは０〜４の整数を表す。）
上記一般式（１）で示される架橋前の機能性ポリマーにおいて、×で表される置換基を有しても良いフェニレン基の置換基としては、特に限定されないが、アルキル基（例えば、メチル基、エチル基、プロピル基、イソプロピル基、ブチル基、イソブチル基、ｓｅｃ−ブチル基、ｔｅｒｔ−ブチル基等）、アルコキシ基（例えば、メトキシ基、エトキシ基、プロポキシ基、イソプロポキシ基等）、ハロゲン原子（例えば、フッ素原子、塩素原子、臭素原子、ヨウ素原子）、カルボキシ基、アミノ基、ヒドロキシ基等が例示される。×としては、エステル結合が好ましい。
【００１５】
上記一般式（１）で示される架橋前の機能性ポリマーにおいて、Ｙの親水性基としては、例えばベタイン性基、アルコキシアルキル基、アルコキシポリオキシエチレン基、ヒドロキシポリオキシエチレン基を挙げることができる。なお、本発明において「ベタイン性」とは、電離状態で正電荷を持つ部分と負電荷を持つ部分を同一基内の隣り合わない位置に有し、正電荷を有する原子には解離し得る水素原子が結合しておらず、全体としては中性である（電荷を持たない）ことをいうものとする。
【００１６】
ベタイン性基としては特に限定されないが、カルボベタイン性基、スルホベタイン性基、ホスホベタイン性基、アミドベタイン性基等が例示される。アルコキシアルキル基としては特に限定されないが、２−メトキシエチル基、３−メトキシプロピル基、４−メトキシブチル基が例示される。アルコキシポリオキシエチレン基としては特に限定されないが、例えば、メトキシポリオキシエチレン基、エトキシポリオキシエチレン基、ノルマルプロポキシポリオキシエチレン基、イソプロポキシポリオキシエチレン基が挙げられ、親水性の点でメトキシポリオキシエチレン基が好ましい。
【００１７】
本発明において「機能性成分」とは、親水性や電解質溶液に対するぬれ性の付与、タンパク質の吸着抑制、バイオファウリングの発生防止、抗血栓性、生体親和性、帯電防止等の機能を多孔質膜に付与するための成分であり、電気的に中性（見かけ上電荷を持たない）の親水性基を含むものである。
【００１８】
本発明において「架橋成分」とは、ニトレン前駆体官能基を有する成分が光照射によってニトレンを生成し、そのニトレンが炭素−水素結合や窒素−水素結合に挿入して架橋を形成する成分である。この架橋成分が機能性ポリマー層中に５〜２５モル％の割合で含まれることが、本発明の効果を発現する上で重要である。架橋成分が５モル％未満であると、機能性ポリマー層の多孔質膜表面への固定化が不十分となるため好ましくなく、一方、２５モル％を超えると、タンパク質の吸着抑制、バイオファウリングの発生防止、抗血栓性等の機能の低下が生じるため好ましくない。
【００１９】
本発明において「機能性ポリマー層」とは、前記「機能性成分」と「架橋成分」からなり、多孔質膜表面に共有結合を介して形成されるポリマー層を指す。機能性ポリマー層をフィルムやシートの表面に形成することで、機能性成分由来の各種機能をフィルムやシートの表面に固定化・導入することができる。
【００２０】
上記一般式（１）で示される架橋前の機能性ポリマーにおいて、Ｒ１、Ｒ２及びＲ３で表されるＣ１〜Ｃ６の炭化水素基としては特に限定されないが、メチル基、エチル基、プロピル基、イソプロピル基、シクロプロピル基、ブチル基、イソブチル基、ｓｅｃ−ブチル基、ｔｅｒｔ−ブチル基、シクロブチル基、ペンチル基、ネオペンチル基、イソペンチル基、１−メチルブチル基、１−エチルプロピル基、シクロブチルメチル基、シクロペンチル基、ヘキシル基、１−メチルペンチル基、４−メチルペンチル基、１−エチルブチル基、２−エチルブチル基、シクロヘキシル基、フェニル基が例示される。
【００２１】
Ｒ４で表されるＣ３〜Ｃ６の２価の炭化水素基としては、−（ＣＨ２）３−、−（ＣＨ２）４−、−（ＣＨ２）５−、−（ＣＨ２）６−、フェニレン基等が例示される。Ｒ４で表される２価の炭化水素基の炭素数が２以下であると、機能性ポリマーのガラス転移温度が上昇し側鎖の分子運動性が低下するためか、アジド基から生成するニトレンが基材との反応より機能性ポリマー間の架橋反応に消費され、基材表面への機能性ポリマー固定化率が低下してしまうため好ましくない。
【００２２】
上記一般式（１）で示される架橋前の機能性ポリマーにおいて、ｍ及びｎは互いに独立して１以上の整数を表す。ここで、ｍ／（ｍ＋ｎ）の値は、０．０５〜０．２５であることが好ましく、より好ましくは、０．０５〜０．２０である。ｍ／（ｍ＋ｎ）が０．０５未満であると、機能性ポリマー層の基材フィルム／基材シート表面への固定化が不十分となるため好ましくなく、一方、ｍ／（ｍ＋ｎ）が０．２５を超えると、タンパク質の吸着抑制、バイオファウリングの発生防止、抗血栓性等の機能の低下が生じるため好ましくない。
【００２３】
一般式（２）中に含まれる、下記一般式（２）
【００２４】
【化３】
0006645324.tif 000004
【００２５】
（式中、Ｒ１、×、Ｙ及びｎは前記と同じ意味を表す。）で表される構造単位としては、特に限定されないが、メトキシエチルメタクリレート、メトキシエチルアクリレート、メトキシエチルメタクリルアミド、メトキシエチルアクリルアミド、２−メトキシエトキシスチレン、２−（２−メトキシエトキシ）エチルメタクリレート、２−（２−メトキシエトキシ）エチルアクリレート、２−（２−メトキシエトキシ）エチルメタクリルアミド、２−（２−メトキシエトキシ）エチルアクリルアミド、２−（２−メトキシエトキシ）エトキシスチレン、ポリエチレングリコールメチルエーテルメタクリレート、ポリエチレングリコールメチルエーテルアクリレート、ポリエチレングリコールメチルエーテルメタクリルアミド、ポリエチレングリコールメチルエーテルアクリルアミド、ポリエチレングリコールエチルエーテルメタクリレート、ポリエチレングリコールエチルエーテルアクリレート、ポリエチレングリコールエチルエーテルメタクリルアミド、ポリエチレングリコールエチルエーテルアクリルアミド、２−（２−ヒドロキシエトキシ）エチルメタクリレート、２−（２−ヒドロキシエトキシ）エチルアクリレート、２−（２−ヒドロキシエトキシ）エチルメタクリルアミド、２−（２−ヒドロキシエトキシ）エチルアクリルアミド、２−（２−ヒドロキシエトキシ）エトキシスチレン、ポリエチレングリコールモノメタクリレート、ポリエチレングリコールモノアクリレート、ポリエチレングリコールモノメタクリルアミド、ポリエチレングリコールモノアクリルアミド、Ｎ−メタクリロイル−Ｌ−ヒスチジン、２−メタクリロイルオキシエチルホスホリルコリン、２−（Ｎ−３−スルホプロピル−Ｎ，Ｎ−ジメチルアンモニウム）エチルメタクリレート、Ｎ−メタクリロイルオキシエチル−Ｎ，Ｎ−ジメチルアンモニウム−α−Ｎ−メチルカルボキシベタイン等のモノマーに由来する構造単位が例示され、タンパク質吸着抑制効果の点から、ポリエチレングリコールメチルエーテルメタクリレートや２−メタクリロイルオキシエチルホスホリルコリン、２−（Ｎ−３−スルホプロピル−Ｎ，Ｎ−ジメチルアンモニウム）エチルメタクリレート、Ｎ−メタクリロイルオキシエチル−Ｎ，Ｎ−ジメチルアンモニウム−α−Ｎ−メチルカルボキシベタインに由来する構造単位が好ましい。
【００２６】
一般式（１）中に含まれる、下記一般式（３）
【００２７】
【化４】
0006645324.tif 000005
【００２８】
（式中、Ｒ２、Ｒ４、Ｒ５、Ａ、Ｚ、ｍ及びｐは前記と同じ意味を表す。）で表される構造単位としては、特に限定されないが、３−（４−アジドフェノキシ）プロピルメタクリレート、４−（４−アジドフェノキシ）ブチルメタクリレート、５−（４−アジドフェノキシ）ペンチルメタクリレート、６−（４−アジドフェノキシ）ヘキシルメタクリレート、３−（４−アジド−２，３，５，６−テトラフルオロフェノキシ）プロピルメタクリレート、４−（４−アジドフェニル）ブチルメタクリレート、４−（４−アジド−２，３，５，６−テトラフルオロフェニル）ブチルメタクリレート、３−（４−アジドフェノキシ）プロピルアクリレート、４−（４−アジドフェニル）ブチルアクリレート、３−（４−アジドフェノキシ）プロピルメタクリルアミド、３−（４−アジド−２，３，５，６−テトラフルオロフェノキシ）プロピルメタクリルアミド、３−（４−アジドフェノキシ）プロピルアクリルアミド、４−（４−アジドフェニル）ブチルメタクリルアミド、４−（４−アジドフェニル）ブチルアクリルアミド等のモノマーに由来する構造単位が例示される。付与する機能が親水性の場合、上記一般式（１）中のｐは０であることが好ましい。また、アジドの光分解速度はフェニルアジド基に電子供与性置換基が結合した際に速くなるため、（４−アジドフェノキシ）アルキルメタクリレートに由来する構造単位を用いることが好ましい。
【００２９】
一般式（４）で表される構造単位と一般式（５）で表される構造単位との配列は特に限定されず、ランダム、ブロック、交互のいずれの順序であっても良い。
【００３０】
一般式（１）で示される架橋前の機能性ポリマーの数平均分子量は１，０００〜１，０００，０００の範囲で選択できるが、コーティング時の粘度や溶解性、ポリマー層の機械的強度の観点から１０，０００〜５００，０００の範囲が好ましい。また、重量平均分子量（Ｍｗ）と数平均分子量（Ｍｎ）との比で表される多分散度（Ｍｗ／Ｍｎ）は、特に限定されるものではないが、例えば疎水性基材への接着性や塗膜の安定性の観点から１〜５程度が好ましい。
【００３１】
上記一般式（１）で示される架橋前の機能性ポリマーは、本発明の効果を逸脱しない範囲において、他のモノマー由来の構造単位を有してもかまわない。他のモノマー由来の構造単位としては、特に限定されないが、ポリスチレン、ポリ（α−メチルスチレン）、ポリビニルベンジルクロライド、ポリビニルアニリン、ポリスチレンスルホン酸ナトリウム、ポリビニル安息香酸、ポリビニルリン酸、ポリビニルピリジン、ポリジメチルアミノメチルスチレン、ポリビニルベンジルトリメチルアンモニウムクロライド等のスチレン系ポリマー；ポリエチレン、ポリプロピレン、ポリブタジエン、ポリブテン、ポリイソプレン等のポリオレフィン；ポリ塩化ビニル、ポリ塩化ビニリデン、ポリテトラフルオロエチレン等のポリ（ハロゲン化オレフィン）；ポリ酢酸ビニル、ポリプロピオン酸ビニル等のポリビニルエステルやそのケン化物であるポリビニルアルコール；ポリアクリロニトリル等のニトリル系ポリマー；ポリメタクリル酸、ポリパーフルオロアルキルメタクリレート、ポリアクリル酸エチル、ポリアクリル酸、ポリジメチルアミノエチルアクリレート等の（メタ）アクリル系ポリマー；ポリアクリルアミド、ポリメタクリルアミド、ポリジメチルアミノプロピルアクリルアミド、等の（メタ）アクリルアミド系ポリマー等が例示される。
【００３２】
本発明において、フィルムとは、フィルム状およびシート状のものを指す。フィルムの厚みに特に限定はないが、５μｍ〜５０ｍｍの範囲にあることが好ましい。また基材となるフィルム表面に形成される機能性ポリマー層の厚みは特に限定されないが、５ｎｍ〜５μｍの範囲であることが好ましい。ポリマー層の厚みが５ｎｍ未満であると、付与する機能の発現が十分でないため好ましくない。一方、ポリマー層の厚みが５μｍを超えても、更なる高機能化が望めないため好ましくない。
【００３３】
本発明のフィルムとは、フィルム状およびシート状のものであって、表面修飾フィルム製造方法は、機能性ポリマーを基材フィルム表面に存在させ、光照射により基材フィル表面に共有結合を介して機能性ポリマー層を形成することを特徴とする。
【００３４】
機能性ポリマーを基材フィルム表面に存在させる方法としては特に限定はなく、機能性ポリマーをそのままもしくは溶媒で希釈して基材フィルムまたは基材シートにコーティングする方法等を用いることができる。コーティング方法も特に制約はなく、コーティングする機能性ポリマー（溶液）の粘性に応じてディップコーティング、スピンコーティング、グラビアコーティング、ロールコーティング、バーコーティング、ダイコーティング、ナイフコーティング等から選択すれば良い。機能性ポリマーを溶媒で希釈してコーティングに用いた場合は、光照射の前に乾燥等により溶媒を除去することが好ましい。
【００３５】
上記方法により機能性ポリマーを基材フィルムおよび基材シート表面に存在させた後、光を照射する。光は用いるニトレン前駆体官能基がニトレンを発生できる波長の光である必要があり、ニトレン前駆体官能基としてアジド基を用いる場合には波長が１０〜４００ｎｍ、好ましくは２５０〜３８０ｎｍ付近の紫外線を照射する。照射する紫外線の強度は特に限定されないが、１〜１０００ｍＷ／ｃｍ２の範囲で適宜選択できる。
【００３６】
また、上記機能性ポリマーは水不溶性であっても水可溶性であってもかまわない。例えば、機能性成分が水溶性でニトレン前駆体成分の割合が低い場合は水溶性となるが、機能性成分が水に不溶でニトレン前駆体成分の割合が高い場合は水には溶解しない。
【００３７】
上記機能性ポリマーを製造するための重合方法については特に制約はなく、ラジカル重合を用いてもイオン重合を用いても良いし、バルク重合、溶液重合、懸濁重合、乳化重合、分散重合、沈殿重合等いずれの方式を用いてもかまわない。操作の簡便性の点から、ラジカル重合、特にフリーラジカル重合が好ましく用いられる。
【発明の効果】
【００３８】
本発明によれば、簡便な方法で基材フィルムの表面に機能性ポリマー層を導入することができ、フィルムに様々な機能、例えば、親水性や電解質溶液に対するぬれ性の付与、タンパク質の吸着抑制、バイオファウリングの発生防止、薬効成分の吸着防止、抗血栓性、生体親和性、帯電防止等を付与することができる。このような特性は、包装用途や農業用途、土木建築用途、水処理用途、光学用途において有用であり、本用途分野において幅広く用いることができる。
【実施例】
【００３９】
以下に、本発明を更に詳細に実施例に基づき説明するが、本発明はこれらの実施例に限定されるものではない。
以下の実施例において、各物性の測定及び評価は次の方法で行った。
（１）機能性ポリマーの組成比
核磁気共鳴測定装置（日本電子製、ＪＮＭ−ＥＣＺ４００Ｓ）を用いたプロトン核磁気共鳴分光（１Ｈ−ＮＭＲ）スペクトル分析により求めた。重溶媒としてｄ−クロロホルムを用いて測定した。
（２）機能性ポリマーの分子量測定
光反応性ポリマーの重量平均分子量（Ｍｗ）、数平均分子量（Ｍｎ）および重量平均分子量（Ｍｗ）と多分散度（Ｍｗ／Ｍｎ）は、ゲル・パーミエーション・クロマトグラフィー（ＧＰＣ）によって測定した。ＧＰＣ装置としては東ソー製ＨＬＣ−８３２０ＧＰＣを用い、カラムとしては、東ソー製ＴＳＫｇｅｌＧＭＨＨＲ−Ｌを用い、カラム温度を４０℃に設定し、溶離液としてＴＨＦを用いて測定した。標準サンプルとして東ソー製単分散ポリスチレンを用いて、ポリスチレン換算にて分子量換算を行った。
（３）機能性ポリマーの固定化量測定
フーリエ変換赤外分光光度計（ＦＴ−ＩＲ）（ＰｅｒｋｉｎＥｌｍｅｒ社製、ＳＰＥＣＴＲＵＭＯＮＥ）を用い、ＡＴＲ法にて測定した。ポリマー固定化量は、機能性ポリマー由来のエステルカルボニルの吸収（１７３０ｃｍ−１前後）強度と基材の吸収（ＰＶＤＦ：８７０ｃｍ−１、ＰＥ：１４６３ｃｍ−１、アラミド：１６４７ｃｍ−１、塩素化ＰＶＣ：１２５０ｃｍ−１）から算出した相対強度を測定することで求めた。
【００４０】
（４）親水性
機能性ポリマーを固定化することによる、基材の親水性に及ぼす影響を、水中接触角測定により評価した。この接触角測定は、水中でフィルム表面に気泡を接触させるｃａｐｔｉｖｅｂｕｂｂｌｅ法を用いて測定した接触角θから求めた対水接触角（１８０−θ）にて評価した。実際の測定は、測定サンプルを一晩純水中に浸漬したのち、触角計を用い、室温、常圧のもとで気泡を水中で表面に接触させ、接触角を測定した。
【００４１】
（５）アルブミン吸着量
ＱＣＭを用いて各種基材へのアルブミン吸着量を測定した。基材ポリマーの０．５％溶液をセンサーチップにスピンコートし、センサーチップ上に基材ポリマーの薄膜を形成した。次いで、機能性ポリマーの０．２％溶液を基材ポリマー薄膜上にスピンコートし、風乾後ＵＶ照射を行った。このセンサーチップをリン酸緩衝液４９０μＬ中で安定化させた後、ウシ血清アルブミンのリン酸緩衝液（１ｍｇ／ｍｌ）１０μＬを添加し、振動数変化から吸着量を測定した。
【００４２】
参考例１［３−（４−アジドフェノキシ）プロピルメタクリレートの合成］
５００ｍＬナス型フラスコに４−ブロモフェノール（５１．９ｇ，０．３０ｍｏｌ）と炭酸カリウム（９７．６ｇ，０．７５ｍｏｌ）を入れアルゴン置換した。脱水ＤＭＦ（３００ｍＬ）を加え、８０度で３０分間加熱撹拌した。そこに３−ブロモ−１−プロパノール（５０．０ｇ，０．３６ｍｏｌ）を加え８０度で２０時間加熱撹拌した。ＴＬＣ（ヘキサン：酢酸エチル＝２：１）で４−ブロモフェノールの消費を確認後、室温まで冷却した。水（４００ｍＬ）を加え、有機相を酢酸エチルで抽出した（３００ｍＬ×３）。有機相を硫酸マグネシウムで乾燥後、溶媒を留去することで３−（４−ブロモフェニル）−１−プロパノールを茶色オイルとして得た（６６．４ｇ，０．２９ｍｏｌ，９６％）。１ＨＮＭＲ（４００ＭＨｚ，ＣＤＣｌ３，ｒ．ｔ．）：δ１．７２（ｓ，１Ｈ），２．００−２．０７（ｍ，２Ｈ），３．８３−３．８９（ｍ，２Ｈ），４．０９（ｔ，２Ｈ，Ｊ＝６．０Ｈｚ），６．７５−６．８１（ｍ，２Ｈ），７．３５−７．３９（ｍ，２Ｈ）。
【００４３】
５００ｍＬナス型フラスコに３−（４−ブロモフェニル）−１−プロパノール（６８．６ｇ，０．３０ｍｏｌ）、ヨウ化銅（５．６４ｇ，２９．６ｍｍｏｌ）、Ｌ−アスコルビン酸ナトリウム（２．９５ｇ１４．９ｍｍｏｌ）、Ｎ，Ｎ’−ジメチルエチレンジアミン（４．８０ｍＬ，４４．７ｍｍｏｌ）を加え、エタノール（２１０ｍＬ）、水（９０ｍＬ）に溶解させた。反応容器をＡｒ置換後、アジ化ナトリウム（３４．６ｇ，０．５４ｍｏｌ）を加え５時間加熱還流した。ＴＬＣ（ヘキサン：酢酸エチル＝１：１）で３−（４−ブロモフェニル）−１−プロパノールの消費を確認後、室温まで冷却した。飽和食塩水（２００ｍＬ）加えた後にエバポレーターで有機溶媒を留去した。有機相を酢酸エチルで抽出した（２００ｍＬ×３）。有機相を硫酸マグネシウムで乾燥後、溶媒を留去した。得られた黒色オイルをシリカゲルカラムクロマトグラフィー（ヘキサン：酢酸エチル＝１：１）で精製することで３−（４−アジドフェニル）−１−プロパノールを茶色オイルとして得た（４２．３ｇ，０．２２ｍｏｌ，７３％）。１ＨＮＭＲ（４００ＭＨｚ，ＣＤＣｌ３，ｒ．ｔ．）：δ１．６７−１．７２（ｂｒ，１Ｈ），２．０５（ｑｕｉｎｔｌｉｋｅｔｔ，２Ｈ，Ｊ＝６．０，６．０Ｈｚ），３．８３−３．９１（ｍ，２Ｈ），４．１１（ｔ，２Ｈ，Ｊ＝６．０Ｈｚ），６．８７−６．９２（ｍ，２Ｈ），６．９３−６．９８（ｍ，２Ｈ）。
【００４４】
５００ｍＬナス型フラスコに３−（４−アジドフェニル）−１−プロパノール（４２．３ｇ，０．２２ｍｏｌ）、メタクリル酸（２２．７ｇ，０．２６ｍｏｌ）、４−ジメチルアミノピリジン（２６．８ｇ，０．２２ｍｏｌ）を加え、アルゴン置換後に塩化メチレン（４００ｍＬ）に溶解させた。反応容器を氷浴中０度で３０分間撹拌した後に、ＤＣＣ（５６．２ｇ，０．２７ｍｏｌ）を加え、そのまま０度で３０分間撹拌した。氷浴を取り除き、室温で２１時間撹拌した。ＴＬＣ（ヘキサン：酢酸エチル＝３：１）で３−（４−アジドフェニル）−１−プロパノールの消費を確認後、セライトろ過によって、析出したジシクロヘキシル尿素を取り除き、固体を酢酸エチル（５００ｍＬ）で洗浄した。ろ液を濃縮後、得られた粗生成物をシリカゲルカラムクロマトグラフィー（ヘキサン：酢酸エチル＝３：１）で精製することで３−（４−アジドフェノキシ）プロピルメタクリレートを茶色オイルとして得た（２９．９ｇ，０．１１ｍｏｌ，５２％）。１ＨＮＭＲ（４００ＭＨｚ，ＣＤＣｌ３，ｒ．ｔ．）：δ１．９４（ｓ，３Ｈ），２．１６（ｑｕｉｎｔｌｉｋｅｔｔ，２Ｈ，Ｊ＝６．０，６．０Ｈｚ），４．０４（ｔ，２Ｈ，Ｊ＝６．０Ｈｚ），４．３４（ｔ，２Ｈ，Ｊ＝６．０Ｈｚ），５．５７（ｔ，１Ｈ，Ｊ＝１．６Ｈｚ），６．０９−６．１２（ｂｒ，１Ｈ），６．８５−６．９１（ｍ，２Ｈ），６．９２−６．９７（ｍ，２Ｈ）。
【００４５】
実施例１
［機能性ポリマーの合成］
ガラス製のシュレンクフラスコにポリエチレングリコールメチルエーテルメタクリレート（ＰＥＧＭＡ、数平均分子量＝３００）（１８ｍｍｏｌ）および参考例１で製造した３−（４−アジドフェノキシ）プロピルメタクリレート（２ｍｍｏｌ）、重合開始剤として、２，２’−アゾビスイソブチロニトリル（ＡＩＢＮ）（０．０９ｍｍｏｌ）を秤量した。ＴＨＦ１７ｍＬを用いてモノマーと開始剤を溶解させ、均一溶液とした。十分に溶液中の酸素を窒素で除去後、反応はウォーターバスを用いて６０℃で８時間行った。反応終了後、ヘキサンを用いて再沈殿法により未反応のモノマーを除去した。減圧乾燥により、褐色の粘性体の光反応性ポリマーを得た。得られたポリマーは、Ｍｎ＝７２，０００、Ｍｗ／Ｍｎ＝３．５であった。組成比は、１ＨＮＭＲにて、ＰＥＧＭＡ由来の−ＯＣＨ３ピーク（３．３６−３．４０，ｂｒ，３Ｈ）と、３−（４−アジドフェノキシ）プロピルメタクリレート由来の芳香環ピーク（６．８６−６．７１，ｂｒ，４Ｈ）の積分比によって決定し、下記構造式（１）において、ｍ／（ｍ＋ｎ）の値が０．０９であった。
【００４６】
機能性ポリマーの構造式（４）
【００４７】
【化５】
0006645324.tif 000006
【００４８】
［ＰＶＤＦフィルム表面への固定化］
４ｃｍ×４ｃｍに切り出したポリフッ化ビニリデン（ＰＶＤＦ）フィルム（ＧＬサイエンス製、スマートバッグ２Ｆ、ｔ＝５０μｍ）に、上記で合成した機能性ポリマーの２％ＴＨＦ溶液を２０００ｒｐｍで一分間スピンコートした。風乾後、高圧水銀灯（東芝ライテック製Ｈ４００Ｐ）により、２秒間ＵＶ照射（２１ｍＪ／ｃｍ２）を行った。その後、ＴＨＦを用いて掛け洗いし、表面修飾ＰＶＤＦフィルムを得た。掛け洗い前後でのフィルム表面におけるエステルカルボニルピークの相対強度を比較し、機能性ポリマーの固定化率を算出したところ、９５％であった。
【００４９】
［水中接触角測定による表面の親水性（ぬれ性）評価］
上記の機能性ポリマー固定化フィルムについて接触角測定を行った。表面修飾フィルムの対水接触角は４０°であり、親水性が高かった。これは、光反応性ポリマーに含まれるＰＥＧＭＡユニットの親水性に由来するものであると考えられた。
【００５０】
［アルブミン吸着量の測定］
上記の機能性ポリマー固定化フィルムについて、ＱＣＭを用いてアルブミン吸着量を測定した。表面修飾フィルムのアルブミン吸着量は３０ｎｇ／ｃｍ２であり、表面修飾によりタンパク質吸着が著しく抑制されていた。
【００５１】
実施例２
［機能性ポリマーの合成］
実施例１と同様の方法で、機能性ポリマーを合成した。
［ポリエチレフィルムへの固定化］
ＰＶＤＦフィルムをポリエチレン（ＰＥ、東ソー製、ペトロセン１８３を熱プレスによりフィルム状に成形したもの、ｔ＝７５μｍ）フィルムに代えた以外は、実施例１と同様にしてＰＥフィルムの表面修飾を行った。機能性ポリマーの固定化率は９２％だった。
［水中接触角測定による表面の親水性（ぬれ性）評価］
実施例２で表面修飾したＰＥフィルムを用いた以外は実施例１と同様にして接触角の測定を行った。対水接触角は５４°であった。
【００５２】
［アルブミン吸着量の測定］
実施例２で表面修飾したＰＥフィルムを用いた以外は実施例１と同様にしてアルブミン吸着量の測定を行った。アルブミン吸着量は４２ｎｇ／ｃｍ２であり、表面修飾によりタンパク質吸着が著しく抑制されていた。
【００５３】
実施例３
［機能性ポリマーの合成］
実施例１と同様の方法で、機能性ポリマーを合成した。
［ポリエチレンシートへの固定化］
ＰＶＤＦフィルムをポリエチレン（東ソー製、ペトロセン１８３を熱プレスによりシート状に成形したもの、ｔ＝１ｍｍ）シートに代えた以外は、実施例１と同様にしてシートの表面修飾を行った。機能性ポリマーの固定化率は９２％だった。
【００５４】
［水中接触角測定による表面の親水性（ぬれ性）評価］
実施例３で表面修飾したＰＥシートを用いた以外は実施例１と同様にして接触角の測定を行った。対水接触角は５４°であった。
［アルブミン吸着量の測定］
実施例３で表面修飾したＰＥシートを用いた以外は実施例１と同様にしてアルブミン吸着量の測定を行った。アルブミン吸着量は４０ｎｇ／ｃｍ２であり、表面修飾によりタンパク質吸着が著しく抑制されていた。
【００５５】
実施例４
［機能性ポリマーの合成］
実施例１と同様の方法で、機能性ポリマーを合成した。
［アラミドフィルムへの固定化］
ＰＶＤＦフィルムをアラミド（ＰＡ、東レ製ミクトロン、ｔ＝２５μｍ）フィルムに代えた以外は、実施例１と同様にしてフィルムの表面修飾を行った。機能性ポリマーの固定化率は９０％だった。
【００５６】
［水中接触角測定による表面の親水性（ぬれ性）評価］
実施例４で表面修飾したＰＡフィルムを用いた以外は実施例１と同様にして接触角の測定を行った。対水接触角は４０°であった。
［アルブミン吸着量の測定］
実施例４で表面修飾したＰＡフィルムを用いた以外は実施例１と同様にしてアルブミン吸着量の測定を行った。アルブミン吸着量は２０ｎｇ／ｃｍ２であり、表面修飾によりタンパク質吸着が著しく抑制されていた。
【００５７】
実施例５
［機能性ポリマーの合成］
実施例１と同様の方法で、機能性ポリマーを合成した。
［Ｃ−ＰＶＣフィルムへの固定化］
ＰＶＤＦフィルムを塩素化ポリ塩化ビニル（Ｃ−ＰＶＣ、積水化学製ＨＡ−１５ＥをＴＨＦに溶解させソルベントキャストでフィルム作成、ｔ＝３０μｍ）フィルムに代えた以外は、実施例１と同様にしてフィルムの表面修飾を行った。機能性ポリマーの固定化率は９８％だった。
［水中接触角測定による表面の親水性（ぬれ性）評価］
実施例５で表面修飾したＣ−ＰＶＣフィルムを用いた以外は実施例１と同様にして接触角の測定を行った。対水接触角は３４°であった。
【００５８】
［アルブミン吸着量の測定］
実施例５で表面修飾したＣ−ＰＶＣフィルムを用いた以外は実施例１と同様にしてアルブミン吸着量の測定を行った。アルブミン吸着量は２０ｎｇ／ｃｍ２であり、表面修飾によりタンパク質吸着が著しく抑制されていた。
【００５９】
実施例６
［機能性ポリマーの合成］
ポリエチレングリコールメチルエーテルメタクリレート（ＰＥＧＭＡ、数平均分子量＝３００）（１８ｍｍｏｌ）に代えて２−（Ｎ−３−スルホプロピル−Ｎ，Ｎ−ジメチルアンモニウム）エチルメタクリレート（ＳＢＭＡ、１０ｍｍｏｌ）を用いたこと、３−（４−アジドフェノキシ）プロピルメタクリレート使用量を２ｍｍｏｌから１０ｍｍｏｌに変更したこと、ＴＨＦ１７ｍＬに代えてメタノール６０ｍＬを用いたことを除いて実施例１と同様の方法で、機能性ポリマーを製造した。得られたポリマーは、Ｍｎ＝５９，０００、Ｍｗ／Ｍｎ＝１．８であった。組成比は、１ＨＮＭＲにて、２−（Ｎ−３−スルホプロピル−Ｎ，Ｎ−ジメチルアンモニウム）エチルメタクリレート由来のアンモニウム基のメチルピーク（３．２−３．３，ｂｒ，６Ｈ）と、３−（４−アジドフェノキシ）プロピルメタクリレート由来の芳香環ピーク（６．４−７．４，ｂｒ，４Ｈ）の積分比によって決定し、下記構造式（２）において、ｍ／（ｍ＋ｎ）の値が０．２０であった。
【００６０】
機能性ポリマーの構造式（５）
【００６１】
【化６】
0006645324.tif 000007
【００６２】
［ＰＶＤＦフィルムへの固定化］
実施例１と同様にしてフィルムの表面修飾を行った。機能性ポリマーの固定化率は１００％だった。
［水中接触角測定による表面の親水性（ぬれ性）評価］
実施例６で表面修飾したＰＶＤＦフィルムを用いた以外は実施例１と同様にして接触角の測定を行った。対水接触角は３０°であった。
［アルブミン吸着量の測定］
実施例６で表面修飾したＰＶＤＦフィルムを用いた以外は実施例１と同様にしてアルブミン吸着量の測定を行った。アルブミン吸着量は１５ｎｇ／ｃｍ２であり、表面修飾によりタンパク質吸着が著しく抑制されていた。
【００６３】
比較例１
［水中接触角測定による表面の親水性（ぬれ性）評価］
基材フィルムとして実施例１に用いたものと同じＰＶＤＦフィルムを用い、同様の方法で接触角の測定を行った。対水接触角は８２°であった。
［アルブミン吸着量の測定］
実施例１と同様にしてアルブミン吸着量の測定を行った。アルブミン吸着量は４００ｎｇ／ｃｍ２であった。
【００６４】
比較例２
［水中接触角測定による表面の親水性（ぬれ性）評価］
実施例２と同様のＰＥフィルムを用い、対水接触角を測定した。対水接触角は８６°であった。
［アルブミン吸着量の測定］
実施例１と同様にしてアルブミン吸着量の測定を行った。アルブミン吸着量は３２０ｎｇ／ｃｍ２であった。
比較例３
［水中接触角測定による表面の親水性（ぬれ性）評価］
実施例４と同様のＰＡフィルムを用い、対水接触角を測定した。対水接触角は６１°であった。
［アルブミン吸着量の測定］
実施例１と同様にしてアルブミン吸着量の測定を行った。アルブミン吸着量は２５０ｎｇ／ｃｍ２であった。
【００６５】
比較例４
［水中接触角測定による表面の親水性（ぬれ性）評価］
実施例５と同様のＣ−ＰＶＣフィルムを用い、対水接触角を測定した。対水接触角は８０°であった。
［アルブミン吸着量の測定］
実施例１と同様にしてアルブミン吸着量の測定を行った。アルブミン吸着量は３６０ｎｇ／ｃｍ２であった。
【００６６】
比較例５
［機能性ポリマーの合成］
ＰＥＧＭＡを５ｍｍｏｌ、３−（４−アジドフェノキシ）プロピルメタクリレートを５ｍｍｏｌ、ＴＨＦを６ｍＬ、ＡＩＢＮを０．０４５ｍｍｏｌ用いたことを除いて実施例１と同様の方法で、機能性ポリマーを製造した。得られたポリマーは、Ｍｎ＝３０，０００、Ｍｗ／Ｍｎ＝３．０であった。組成比は１ＨＮＭＲにて実施例１と同様にして求めた。ｍ／（ｍ＋ｎ）の値は０．４８であった。
［ＰＶＤＦフィルムへの固定化］
実施例１と同様にしてフィルムの表面修飾を行った。機能性ポリマーの固定化率は１００％だった。
［水中接触角測定による表面の親水性（ぬれ性）評価］
比較例５で表面修飾したＰＶＤＦフィルムを用いた以外は実施例１と同様にして接触角の測定を行った。対水接触角は４７°であった。
［アルブミン吸着量の測定］
比較例５で表面修飾したＰＶＤＦフィルムを用いた以外は実施例１と同様にしてアルブミン吸着量の測定を行った。アルブミン吸着量は２２０ｎｇ／ｃｍ２であった。
【００６７】
比較例６
［機能性ポリマーの合成］
ＰＥＧＭＡを１９．８ｍｍｏｌ、３−（４−アジドフェノキシ）プロピルメタクリレートを０．２ｍｍｏｌ、ＴＨＦを６ｍＬ、ＡＩＢＮを０．０４５ｍｍｏｌ用いたことを除いて実施例１と同様の方法で、機能性ポリマーを製造した。得られたポリマーは、Ｍｎ＝７０，０００、Ｍｗ／Ｍｎ＝２．７であった。組成比は１ＨＮＭＲにて実施例１と同様にして求めた。ｍ／（ｍ＋ｎ）の値は０．０１であった。
［ＰＶＤＦフィルムへの固定化］
実施例１と同様にしてフィルムの表面修飾を行った。機能性ポリマーの固定化率は２０％だった。
【００６８】
［水中接触角測定による表面の親水性（ぬれ性）評価］
比較例６で表面修飾したＰＶＤＦフィルムを用いた以外は実施例１と同様にして接触角の測定を行った。対水接触角は６２°であった。
［アルブミン吸着量の測定］
比較例５で表面修飾したＰＶＤＦフィルムを用いた以外は実施例１と同様にしてアルブミン吸着量の測定を行った。アルブミン吸着量は３３０ｎｇ／ｃｍ２であった。
【００６９】
比較例７
［機能性ポリマーの合成］
３−（４−アジドフェノキシ）プロピルメタクリレートに代えて２−（４−アジドフェノキシ）エチルメタクリレート（参考例１において３−ブロモ−１−プロパノールに代えて２−ブロモ−１−エタノールを用い、同様の方法で製造）を用いたことを除いて、実施例１と同様の方法で機能性ポリマーを製造した。得られたポリマーは、Ｍｎ＝６０，０００、Ｍｗ／Ｍｎ＝２．７であった。組成比は、１ＨＮＭＲにて、ＰＥＧＭＡ由来の−ＯＣＨ３ピーク（３．３６−３．４０，ｂｒ，３Ｈ）と、２−（４−アジドフェノキシ）エチルメタクリレート由来の芳香環ピーク（６．８６−６．７１，ｂｒ，４Ｈ）の積分比によって決定し、下記構造式（３）において、ｍ／（ｍ＋ｎ）の値が０．０８であった。
【００７０】
機能性ポリマーの構造式（６）
【００７１】
【化７】
0006645324.tif 000008
【００７２】
［ＰＶＤＦフィルムへの固定化］
実施例１と同様にしてフィルムの表面修飾を行った。機能性ポリマーの固定化率は５５％だった。
［水中接触角測定による表面の親水性（ぬれ性）評価］
比較例７で表面修飾したＰＶＤＦフィルムを用いた以外は実施例１と同様にして接触角の測定を行った。対水接触角は５５°であった。
［アルブミン吸着量の測定］
比較例７で表面修飾したＰＶＤＦフィルムを用いた以外は実施例１と同様にしてアルブミン吸着量の測定を行った。アルブミン吸着量は２９０ｎｇ／ｃｍ２であった。
【００７３】
比較例８
［機能性ポリマーの合成］
３−（４−アジドフェノキシ）プロピルメタクリレートに代えて３−（４−アジドフェニルカルボキシ）エチルメタクリレートを用いたことを除いて、実施例１と同様の方法で機能性ポリマーを製造した。得られたポリマーは、Ｍｎ＝７５，０００、Ｍｗ／Ｍｎ＝３．５であった。組成比は、１ＨＮＭＲにて、ＰＥＧＭＡ由来の−ＯＣＨ３ピーク（３．３６−３．４０，ｂｒ，３Ｈ）と、３−（４−アジドフェニルカルボキシ）エチルメタクリレート由来の芳香環ピーク（８．００−８．１１，７．０９−７．１７，ｂｒ，４Ｈ）の積分比によって決定し、下記構造式（４）において、ｍ／（ｍ＋ｎ）の値が０．０９であった。
【００７４】
機能性ポリマーの構造式（７）
【００７５】
【化８】
0006645324.tif 000009
【００７６】
［ＰＶＤＦフィルムへの固定化］
実施例１と同様にしてフィルムの表面修飾を行った。機能性ポリマーの固定化率は１１％だった。
【００７７】
［水中接触角測定による表面の親水性（ぬれ性）評価］
比較例８で表面修飾したＰＶＤＦフィルムを用いた以外は実施例１と同様にして接触角の測定を行った。対水接触角は６２°であった。
［アルブミン吸着量の測定］
比較例８で表面修飾したＰＶＤＦフィルムを用いた以外は実施例１と同様にしてアルブミン吸着量の測定を行った。アルブミン吸着量は３４０ｎｇ／ｃｍ２であった。
【００７８】
【表１】
0006645324.tif 000010